종래, 건축재, 자동차용 재료, 가전 제품용 재료 등의 용도에, 용융 Zn-Al계 도금 강재가 널리 이용되어 왔다.  그 중에서도 55％ 알루미늄·아연 합금 도금 강판[갈바륨 강판(등록 상표)]으로 대표되는 고알루미늄(25∼75질량％)·아연 합금 도금 강판은, 통상의 용융 아연 도금 강판과 비교하여 내식성이 우수하므로, 수요 확대가 계속되고 있다.  또한, 최근, 특히 건축재에 대한 가일층의 내식성 향상이나 가공성 향상의 요구를 받아, 도금층 중에의 Mg 등의 첨가에 의한 용융 Zn-Al계 도금 강재의 내식성 등의 향상이 도모되고 있다(특허문헌 1∼4 참조).그러나, Mg를 함유하는 고알루미늄·아연 합금 도금 강판에 있어서는, 도금층의 표면에 주름이 발생하기 쉽고, 이로 인해 표면 외관의 악화가 문제가 되고 있다.  또한 이 주름에 의해 도금층의 표면에 급준한 융기가 발생하므로, 도금층에 대해 화성 처리를 실시하여 화성 처리층을 형성하거나, 도장 등을 실시하여 피복층을 형성하는 경우에는, 상기 화성 처리층이나 피복층의 두께가 불균일해지기 쉽다.  이로 인해, 도장 등에 의한 도금 강판의 내식성의 향상이 충분히 발휘되지 않는다고 하는 문제가 있다.예를 들어, 특허문헌 1에는, 질량％로 Si를 3∼13％, Mg를 2∼8％, Zn을 2∼10％ 함유하고, 잔량부가 Al 및 불가피적 불순물로 이루어지는 용융 도금층을 표면에 갖는 Al-Si-Mg-Zn계 용융 Al기 도금 강판이 개시되어 있다.  특허문헌 1에는, 용융 도금층이 또한 Be를 0.002∼0.08％, Sr을 0∼0.1％ 함유하거나, 혹은 Si를 3∼13％, Mg를 2∼8％, Zn을 2∼10％, Be를 0.003∼0.05％, Sr을 0∼0.1％ 함유하거나, 혹은 Si를 3∼13％, Mg를 2∼8％, Zn을 2∼10％, Be를 0∼0.003％, Sr을 0.07∼1.7％ 함유하거나, 혹은 Si를 3∼13％, Mg를 2∼8％, Zn을 2∼10％, Be를 0∼0.003％, Sr을 0.1∼1.0％ 함유하거나, 혹은 Si를 3∼13％, Mg를 2∼8％, Zn을 2∼10％, Be를 0.003∼0.08％, Sr을 0.1∼1.7％ 함유하거나, 혹은 Si를 3∼13％, Mg를 2∼8％, Zn을 2∼10％, Be를 0.003∼0.05％, Sr을 0.1∼1.0％ 함유하는 것이 개시되어 있다.특허문헌 1에서 개시되어 있는 기술에서는, 도금층에 Mg를 첨가함으로써 용융 도금 강재의 내식성의 향상이 도모되어 있지만, Mg의 첨가로 인해 도금층에 주름이 발생하기 쉽다.  특허문헌 1에는 도금층에 Sr이나 Be를 첨가함으로써 Mg의 산화를 억제하고, 그 결과 주름을 억제하는 것도 기재되어 있다.  그러나, 주름의 억제는 충분하지 않다.이러한 도금층에 형성되는 주름은, 조질 압연 처리 등에 의해서도 충분히 제거하는 것은 곤란하여, 용융 도금 강재의 외관 악화의 원인이 되고 있었다.또한, 종래의 고알루미늄(25∼75질량％)·아연 합금 도금 강판은, 도금층의 내구성(도금층의 부식 속도)이나 내 적녹성(강판으로부터 발생하는 적녹에 대한 내성), 혹은 도장한 도금 강판의 절단 단부면부의 내 적녹성이나 내 도막 팽창성에 대해서는 개선이 이루어져 있지만, 도금층의 내 백녹성(도금층이 부식되어 백녹이 발생하는 것에 의한 외관의 저하를 억제하는 성능), 특히 가공부의 내 백녹성의 개선이라고 하는 관점이나 내 흠집성, 내 오염성에는 배려가 이루어져 있지 않다.
이 문장들은 임의의 순서로 섞여 있습니다. 모든 문장을 활용하여 원본 단락의 순서와 내용을 올바른 순서로 재구성하세요.
#문장 리스트: [' 또한, 최근, 특히 건축재에 대한 가일층의 내식성 향상이나 가공성 향상의 요구를 받아, 도금층 중에의 Mg 등의 첨가에 의한 용융 Zn-Al계 도금 강재의 내식성 등의 향상이 도모되고 있다(특허문헌 1∼4 참조).그러나, Mg를 함유하는 고알루미늄·아연 합금 도금 강판에 있어서는, 도금층의 표면에 주름이 발생하기 쉽고, 이로 인해 표면 외관의 악화가 문제가 되고 있다.', ' 이로 인해, 도장 등에 의한 도금 강판의 내식성의 향상이 충분히 발휘되지 않는다고 하는 문제가 있다.예를 들어, 특허문헌 1에는, 질량％로 Si를 3∼13％, Mg를 2∼8％, Zn을 2∼10％ 함유하고, 잔량부가 Al 및 불가피적 불순물로 이루어지는 용융 도금층을 표면에 갖는 Al-Si-Mg-Zn계 용융 Al기 도금 강판이 개시되어 있다.', ' 특허문헌 1에는, 용융 도금층이 또한 Be를 0.002∼0.08％, Sr을 0∼0.1％ 함유하거나, 혹은 Si를 3∼13％, Mg를 2∼8％, Zn을 2∼10％, Be를 0.003∼0.05％, Sr을 0∼0.1％ 함유하거나, 혹은 Si를 3∼13％, Mg를 2∼8％, Zn을 2∼10％, Be를 0∼0.003％, Sr을 0.07∼1.7％ 함유하거나, 혹은 Si를 3∼13％, Mg를 2∼8％, Zn을 2∼10％, Be를 0∼0.003％, Sr을 0.1∼1.0％ 함유하거나, 혹은 Si를 3∼13％, Mg를 2∼8％, Zn을 2∼10％, Be를 0.003∼0.08％, Sr을 0.1∼1.7％ 함유하거나, 혹은 Si를 3∼13％, Mg를 2∼8％, Zn을 2∼10％, Be를 0.003∼0.05％, Sr을 0.1∼1.0％ 함유하는 것이 개시되어 있다.특허문헌 1에서 개시되어 있는 기술에서는, 도금층에 Mg를 첨가함으로써 용융 도금 강재의 내식성의 향상이 도모되어 있지만, Mg의 첨가로 인해 도금층에 주름이 발생하기 쉽다.', ' 그러나, 주름의 억제는 충분하지 않다.이러한 도금층에 형성되는 주름은, 조질 압연 처리 등에 의해서도 충분히 제거하는 것은 곤란하여, 용융 도금 강재의 외관 악화의 원인이 되고 있었다.또한, 종래의 고알루미늄(25∼75질량％)·아연 합금 도금 강판은, 도금층의 내구성(도금층의 부식 속도)이나 내 적녹성(강판으로부터 발생하는 적녹에 대한 내성), 혹은 도장한 도금 강판의 절단 단부면부의 내 적녹성이나 내 도막 팽창성에 대해서는 개선이 이루어져 있지만, 도금층의 내 백녹성(도금층이 부식되어 백녹이 발생하는 것에 의한 외관의 저하를 억제하는 성능), 특히 가공부의 내 백녹성의 개선이라고 하는 관점이나 내 흠집성, 내 오염성에는 배려가 이루어져 있지 않다.', '종래, 건축재, 자동차용 재료, 가전 제품용 재료 등의 용도에, 용융 Zn-Al계 도금 강재가 널리 이용되어 왔다.', ' 그 중에서도 55％ 알루미늄·아연 합금 도금 강판[갈바륨 강판(등록 상표)]으로 대표되는 고알루미늄(25∼75질량％)·아연 합금 도금 강판은, 통상의 용융 아연 도금 강판과 비교하여 내식성이 우수하므로, 수요 확대가 계속되고 있다.', ' 특허문헌 1에는 도금층에 Sr이나 Be를 첨가함으로써 Mg의 산화를 억제하고, 그 결과 주름을 억제하는 것도 기재되어 있다.', ' 또한 이 주름에 의해 도금층의 표면에 급준한 융기가 발생하므로, 도금층에 대해 화성 처리를 실시하여 화성 처리층을 형성하거나, 도장 등을 실시하여 피복층을 형성하는 경우에는, 상기 화성 처리층이나 피복층의 두께가 불균일해지기 쉽다.']